(57)【要約】  本発明は、曲面合わせガラスの製造方法およびこれにより製造された曲面合わせガラスに関する。
2021507865.tif 000002
【特許請求の範囲】
【請求項１】
曲面厚板ガラスを用意するステップと、
前記曲面厚板ガラスの厚さより薄い厚さを有する板状の薄板ガラスを用意するステップと、
軟性層および弾性層を含む支持フィルムを前記薄板ガラスの一面上に積層するステップと、
前記薄板ガラスの他面と前記曲面厚板ガラスの凹面との間に合わせフィルムまたは接着剤を位置させるステップと、
前記支持フィルムが備えられた前記薄板ガラスを弾性変形させて、前記曲面厚板ガラスの凹面と整合されるように前記薄板ガラスを接合するステップと、を含む曲面合わせガラスの製造方法。
【請求項２】
前記軟性層および前記弾性層は、前記薄板ガラスの一面上に順次に備えられたものである、請求項１に記載の曲面合わせガラスの製造方法。
【請求項３】
前記曲面厚板ガラスの凸面上に破損防止層を備えるステップをさらに含むものである、請求項１または２に記載の曲面合わせガラスの製造方法。
【請求項４】
前記曲面厚板ガラスと曲面に成形された前記薄板ガラスとが接合された曲面合わせガラスを８０℃以上１４０℃以下の温度で熱処理するステップをさらに含むものである、請求項１から３のいずれか一項に記載の曲面合わせガラスの製造方法。
【請求項５】
板状の前記薄板ガラスは、曲率半径が５００Ｒ以上８，０００Ｒ以下の曲面薄板ガラスに成形されるものである、請求項１から４のいずれか一項に記載の曲面合わせガラスの製造方法。
【請求項６】
前記薄板ガラスの厚さは、０．３ｍｍ以上１．０ｍｍ以下である、請求項１から５のいずれか一項に記載の曲面合わせガラスの製造方法。
【請求項７】
前記軟性層の弾性係数は、１ＭＰａ以上１００ＭＰａ以下である、請求項１から６のいずれか一項に記載の曲面合わせガラスの製造方法。
【請求項８】
前記弾性層の弾性係数は、６０ＭＰａ以上２０，０００ＭＰａ以下である、請求項１から７のいずれか一項に記載の曲面合わせガラスの製造方法。
【請求項９】
前記軟性層と前記弾性層の厚さ比は、１：０．０５〜１：２５である、請求項１から８のいずれか一項に記載の曲面合わせガラスの製造方法。
【請求項１０】
前記軟性層の厚さは、０．２ｍｍ以上２０ｍｍ以下である、請求項１から９のいずれか一項に記載の曲面合わせガラスの製造方法。
【請求項１１】
前記弾性層の厚さは、１ｍｍ以上５ｍｍ以下である、請求項１から１０のいずれか一項に記載の曲面合わせガラスの製造方法。
【請求項１２】
前記曲面厚板ガラスは、単曲面または複曲面を有するものである、請求項１から１１のいずれか一項に記載の曲面合わせガラスの製造方法。
【請求項１３】
請求項１から１２のいずれか一項に記載の方法で製造される曲面合わせガラス。
【請求項１４】
前記曲面厚板ガラスおよび曲面に成形された前記薄板ガラスの曲率半径は、５００Ｒ以上８，０００Ｒ以下である、請求項１３に記載の曲面合わせガラス。
【請求項１５】
前記曲面厚板ガラスと前記薄板ガラスの厚さ比は、１：０．１〜１：０．５である、請求項１３または１４に記載の曲面合わせガラス。
【発明の詳細な説明】
【技術分野】
【０００１】
本明細書は、２０１８年１月１０日付で韓国特許庁に出願された韓国特許出願第１０−２０１８−０００３４８４号の出願日の利益を主張し、その内容のすべては本発明に組み込まれる。
【０００２】
本発明は、曲面合わせガラスの製造方法およびこれにより製造された曲面合わせガラスに関する。
【背景技術】
【０００３】
ガラスは特有の透明さによって多様な生活空間に適用されてきた素材である。特に、２枚のガラスが接合された合わせガラスが用いられており、ガラスが用いられる目的によって、曲面をなしつつたわむ形態の曲面合わせガラスが用いられている。また、曲面合わせガラスの体積および重量を減少させるために、厚板ガラスと薄板ガラスとを用いて、曲面合わせガラスを製造している。
【０００４】
曲面合わせガラスを製造するために、自重成形、圧着成形および冷間成形方法が一般的に使用されている。自重成形は、ガラスの周縁を固定する成形型を用い、成形しようとするガラスの軟化点付近まで温度を上昇させ、ガラスの自重によってガラスが曲げ（ｓａｇｇｉｎｇ）られることを利用して成形した後、成形されたガラスを接合する方法である。また、圧着成形は、成形しようとするガラスを十分に加熱させた状態で予め設定された形状に形成された型で圧着して成形した後、成形されたガラスを接合する方法である。また、冷間成形は、曲面に成形されたガラスの凹面に他のガラスを配置し、真空技術を利用して他のガラスを弾性変形させて曲面に成形した後、成形されたガラスを接合する方法である。
【０００５】
冷間成形を利用して薄板ガラスを曲面に成形する場合、薄板ガラスは、面積対比厚さが薄く、弾性変形する過程で、薄板ガラスに座屈（ｂｕｃｋｉｎｇ）現象やシワが発生する問題がある。特に、薄板ガラスの幅に対する厚さの比が小さくなるほど、曲面に成形された薄板ガラスに座屈現象やシワがより一層発生する。
【０００６】
そこで、薄板ガラスを冷間成形する場合にも、薄板ガラスに座屈現象やシワが発生することが抑制された曲面合わせガラスを製造する技術が必要なのが現状である。
【発明の概要】
【発明が解決しようとする課題】
【０００７】
本明細書は、曲面合わせガラスの製造方法およびこれにより製造された曲面合わせガラスを提供しようとする。
【０００８】
ただし、本発明が解決しようとする課題は上述した課題に制限されず、言及されていないさらに他の課題は下記の記載から当業者に明確に理解されるであろう。
【課題を解決するための手段】
【０００９】
本発明の一実施態様は、曲面厚板ガラスを用意するステップと、前記曲面厚板ガラスの厚さより薄い厚さを有する板状の薄板ガラスを用意するステップと、軟性層および弾性層を含む支持フィルムを前記薄板ガラスの一面上に積層するステップと、前記薄板ガラスの他面と前記曲面厚板ガラスの凹面との間に合わせフィルムまたは接着剤を位置させるステップと、前記支持フィルムが備えられた前記薄板ガラスを弾性変形させて、前記曲面厚板ガラスの凹面と整合されるように前記薄板ガラスを接合するステップと、を含む曲面合わせガラスの製造方法を提供する。
【００１０】
また、本発明の他の実施態様は、前記曲面合わせガラスの製造方法で製造される曲面合わせガラスを提供する。
【発明の効果】
【００１１】
本発明の一実施態様に係る曲面合わせガラスの製造方法は、厚さの薄い板状の薄板ガラスを弾性変形させる場合にも、曲面に成形される薄板ガラスに発生しうる座屈現象やシワを効果的に抑制することができる。
【００１２】
本発明の一実施態様に係る曲面合わせガラスの製造方法は、光学的品質に優れた曲面合わせガラスを提供することができる。
【００１３】
本発明の一実施態様によれば、低い曲率半径を有し、軽量化および薄型化された曲面合わせガラスを提供することができる。
【図面の簡単な説明】
【００１４】
【図１】本発明の一実施態様に係る曲面合わせガラスを製造する方法を示す図である。
【図２】本発明の一実施態様に係る破損防止層を用いて曲面合わせガラスを製造する方法を示す図である。
【図３】本発明の一実施態様に係る曲面厚板ガラスと曲面薄板ガラスの厚さ比に応じた剛性確保結果を示す図である。
【発明を実施するための形態】
【００１５】
本願明細書全体において、ある部分がある構成要素を「含む」とする時、これは、特に反対の記載がない限り、他の構成要素を除くのではなく、他の構成要素をさらに包含できることを意味する。
【００１６】
本願明細書全体において、ある部材が他の部材の「上に」位置しているとする時、これは、ある部材が他の部材に接している場合のみならず、２つの部材の間にさらに他の部材が存在する場合も含む。
【００１７】
本願明細書全体において、単位「ｗｔ％」は、部材の総重量に対して、部材に含まれる成分の重量比率を意味することができる。
【００１８】
本願明細書全体において、ガラスの「曲率半径」は、曲面に成形されたガラス表面の微小地点からすべての方向に沿って曲面に最も近似する円弧の半径の最小値を意味することができ、３Ｄ  Ｓｃａｎｎｅｒ（Ｆａｒｏ／Ｆｏｃｕｓ  Ｓ）などを用いて、曲面に成形されたガラス表面をスキャン、モデリングして曲率半径を測定することができる。これによって、単曲面を有するガラスまたは複曲面を有するガラスの曲率半径を測定することができる。
【００１９】
本願明細書全体において、ある部材の「弾性係数」は、ＪＩＳ−Ｋ６２５１−１規格により用意したサンプルの両末端を固定させた後、サンプルの厚さ方向に垂直な方向に力を加えて引張率（Ｓｔｒａｉｎ）に応じた単位面積あたりの応力（Ｓｔｒｅｓｓ）を測定して得られた値をいい、この時、測定機器としては、引張強度計（Ｚｗｉｃｋ／Ｒｏｅｌｌ  Ｚ０１０  ＵＴＭ）などを用いることができる。
【００２０】
本発明者らは、軟性層および弾性層を含む支持フィルムを用いて、厚さの薄い薄板ガラスに弾性変形を加えて曲面合わせガラスを製造する場合、薄板ガラスから成形された曲面薄板ガラスに発生しうる座屈現象やシワが抑制できることを究明して、下記のような曲面合わせガラスを製造する方法を開発した。
【００２１】
以下、本明細書についてさらに詳細に説明する。
【００２２】
本発明の一実施態様は、曲面厚板ガラスを用意するステップと、前記曲面厚板ガラスの厚さより薄い厚さを有する板状の薄板ガラスを用意するステップと、軟性層および弾性層を含む支持フィルムを前記薄板ガラスの一面上に積層するステップと、前記薄板ガラスの他面と前記曲面厚板ガラスの凹面との間に合わせフィルムまたは接着剤を位置させるステップと、前記支持フィルムが備えられた前記薄板ガラスを弾性変形させて、前記曲面厚板ガラスの凹面と整合されるように前記薄板ガラスを接合するステップと、を含む曲面合わせガラスの製造方法を提供する。
【００２３】
本発明の一実施態様に係る曲面合わせガラスの製造方法は、厚さの薄い板状の薄板ガラスを弾性変形させる場合にも、曲面に成形される薄板ガラスに発生しうる座屈現象やシワを効果的に抑制することができる。
【００２４】
本発明の一実施態様によれば、前記軟性層および弾性層を含む支持フィルムを板状の前記薄板ガラスの一面上に積層することができる。前記支持フィルム上に板状の前記薄板ガラスを積層することにより、前記薄板ガラスの厚さを増加させるのと同様の効果を実現することができる。厚さの薄い板状の薄板ガラスに弾性変形を加える場合、板状の薄板ガラスは幅に対する厚さの比が小さく、曲面に成形された薄板ガラス（以下、曲面薄板ガラスという）に座屈現象やシワが発生しうる。特に、板状の薄板ガラスの厚さが小さくなるほど、製造される曲面薄板ガラスに発生する座屈現象やシワが激しくなりうる。
【００２５】
これに対し、本発明の一実施態様によれば、前記支持フィルム上に板状の前記薄板ガラスを積層し弾性変形させて、板状の前記薄板ガラスを曲面に成形することができる。すなわち、前記支持フィルムが備えられた薄板ガラスに弾性変形を加える過程で、まるで厚い厚さを有する厚板ガラスに弾性変形を加える場合と類似して、前記薄板ガラスに弾性変形が加えられる。具体的には、板状の前記薄板ガラス上に前記支持フィルムを備えて、前記薄板ガラスの幅に対する厚さ比を増加させるのと同様の効果を実現することにより、薄板ガラスを弾性変形させて製造される曲面薄板ガラスに発生しうる座屈現象やシワを効果的に抑制することができる。また、前記支持フィルムが備えられた薄板ガラスを弾性変形させる過程で、前記支持フィルムが前記薄板ガラスを支持することにより、曲面に成形される薄板ガラスに座屈現象やシワが発生することをより効果的に抑制することができる。
【００２６】
したがって、本発明の一実施態様によれば、従来の冷間成形方法に比べて、座屈現象やシワの発生が抑制された優れた品質を有する曲面合わせガラスを提供することができる。
【００２７】
本発明の一実施態様によれば、前記曲面厚板ガラスを用意するステップは、当業界でガラスを曲面に成形する公知の方法を利用して、厚板ガラスを曲面に成形することができる。一例として、自重成形方法または圧着成形方法を利用して曲面厚板ガラスを製造することができる。
【００２８】
本発明の一実施態様によれば、前記厚板ガラスとして、ソーダライムガラスを用いることができる。具体的には、前記厚板ガラスとして、運送手段の窓ガラスとして通常用いられるガラスを特別な制限なく採択して使用可能である。一例として、前記厚板ガラスとして、組成物１００ｗｔ％あたり、ＳｉＯ２  ６５ｗｔ％以上７５ｗｔ％以下、Ａｌ２Ｏ３  ０ｗｔ％以上１０ｗｔ％以下、ＮａＯ２  １０ｗｔ％以上１５ｗｔ％以下、Ｋ２Ｏ  ０ｗｔ％以上５ｗｔ％以下、ＣａＯ  １ｗｔ％以上１２ｗｔ％以下、およびＭｇＯ  ０ｗｔ％以上８ｗｔ％以下を含む組成物から形成されたソーダライムガラスを用いることができる。また、フロートバス（ｆｌｏａｔ  ｂａｔｈ）を用いるフロート（ｆｌｏａｔ）法により製造されたソーダライムガラス、ダウンドロー（ｄｏｗｎ  ｄｒａｗ）方式やフュージョン方式により製造されたソーダライムガラスを前記厚板ガラスとして用いることができる。
【００２９】
本発明の一実施態様によれば、板状の前記薄板ガラスとして、運送手段の窓ガラスとして通常用いられるガラスを特別な制限なく採択して使用可能である。具体的には、前記薄板ガラスとして、無アルカリガラスを用いることができる。
【００３０】
一例として、前記薄板ガラスとして、組成物１００ｗｔ％あたり、ＳｉＯ２  ４６ｗｔ％以上６２ｗｔ％以下、Ａｌ２Ｏ３  １５ｗｔ％以上２９ｗｔ％以下、ＭｇＯ  ３ｗｔ％以上１４ｗｔ％以下、ＣａＯ  ５ｗｔ％以上１６ｗｔ％以下、およびＳｒＯ  ０．０１ｗｔ％以上５ｗｔ％以下を含み、アルカリ金属酸化物を実質的に含有しない組成物から形成された無アルカリガラスを用いることができる。
【００３１】
アルカリ金属酸化物を実質的に含有しないというのは、ガラス中にアルカリ金属酸化物が全く含まれていないか、一部含まれていても他の成分に比べてその含有量が極めてわずかでガラスの組成成分で無視できる程度の量を含む場合などを意味することができる。例えば、実質的とは、ガラスの製造工程において溶融ガラスと接触する耐火物やガラス原料中の不純物などから不可避にガラス中に混入する微量のアルカリ金属元素を含有する場合を意味することができる。
【００３２】
本発明の一実施態様によれば、前記薄板ガラスとして使用可能な無アルカリガラスは、酸化物換算の質量百分率表示で１％未満のアルカリ金属（Ｌｉ、Ｎａ、Ｋなど）酸化物を含有している無アルカリガラスを用いることができる。また、前記薄板ガラスとして、無アルカリホウケイ酸ガラスまたは無アルカリアルミノホウケイ酸ガラスを用いることができる。また、前記薄板ガラスとして、フロート法により製造されたガラス、ダウンドロー方式やフュージョン方式により製造されたガラスを用いることができる。
【００３３】
本発明の一実施態様によれば、前記薄板ガラスの厚さは、前記厚板ガラスの厚さより薄い。すなわち、板状の前記薄板ガラスから製造される曲面薄板ガラスの厚さは、前記曲面厚板ガラスの厚さより薄い。また、前記厚板ガラスと前記薄板ガラスの厚さ比は、１：０．１〜１：０．５であってもよい。具体的には、前記厚板ガラスと前記薄板ガラスの厚さ比は、１：０．１５〜１：０．４５、１：０．２５〜１：０．３、１：０．１５〜１：０．２５、または１：０．３〜１：０．４５であってもよい。前記厚板ガラスと前記薄板ガラスの厚さ比を前述した範囲に調節することにより、剛性の低下によって前記曲面厚板ガラスと前記曲面薄板ガラスとを含む曲面合わせガラスが破損する確率を効果的に減少させることができる。さらに、より薄い厚さを有する曲面合わせガラスを提供することができる。
【００３４】
本発明の一実施態様によれば、板状の前記薄板ガラスの厚さは、０．３ｍｍ以上１．０ｍｍ以下であってもよい。したがって、本発明の一実施態様によれば、座屈現象やシワの発生が抑制され、０．３ｍｍ以上１．０ｍｍ以下の厚さを有する曲面薄板ガラスを含む曲面合わせガラスを容易に製造することができる。また、０．３ｍｍ以上１．０ｍｍ以下の厚さを有する曲面薄板ガラスを用いて、従来の曲面合わせガラスより厚さの薄い曲面合わせガラスを容易に製造することができる。
【００３５】
本発明の一実施態様によれば、前記薄板ガラスを接合するステップは、前記支持フィルムが備えられた板状の前記薄板ガラスに弾性変形を加えることができる。すなわち、前記支持フィルムが備えられた板状の前記薄板ガラスを弾性変形させる過程で、前記薄板ガラスおよび前記支持フィルムが弾性変形し、前記薄板ガラスおよび前記支持フィルムが曲面に成形される。
【００３６】
本発明の一実施態様によれば、前記曲面厚板ガラスは、単曲面または複曲面を有するものであってもよい。具体的には、前記曲面厚板ガラスは、一軸成形されて一方向にのみ曲率を有する単曲面形態の曲面ガラスであってもよい。また、前記曲面厚板ガラスは、二軸成形されて多方向に曲率を有する複曲面形態の曲面ガラスであってもよい。一例として、複曲面形態の曲面厚板ガラスは、放物面（ｐａｒａｂｏｌｏｉｄ）を有する曲面ガラスであってもよい。
【００３７】
また、板状の前記薄板ガラスは、弾性変形する過程で、前記曲面厚板ガラスの形態に成形される。すなわち、板状の薄板ガラスは弾性変形して、単曲面を有する曲面ガラスまたは複曲面を有する曲面ガラスに成形される。一方、板状の薄板ガラスを既存の方法で弾性変形させて複曲面を有する曲面ガラスに成形する場合、成形された曲面ガラスに座屈現象および／またはシワが発生する程度が激しくなる問題がある。ただし、本発明の一実施態様に係る曲面合わせガラスの製造方法は、板状の前記薄板ガラスに支持フィルムを積層し前記薄板ガラスを弾性変形させることにより、弾性変形した曲面薄板ガラスに座屈および／またはシワが発生するのを効果的に防止することができる。
【００３８】
したがって、前記曲面合わせガラスの製造方法は、単曲面形態または複曲面形態の曲面合わせガラスを容易に製造することができる。
【００３９】
前記支持フィルムが備えられた板状の前記薄板ガラスを弾性変形させる方法として、当業界で通常使用される方法であれば特に制限されない。一例として、高温ローラまたは真空リング（ｒｉｎｇ）／真空バッグ（ｂａｇ）工程を利用した圧着工程により、略２０℃以上３５℃以下の常温で前記支持フィルムが備えられた板状の前記薄板ガラスを弾性変形させることができる。
【００４０】
本発明の一実施態様によれば、前記薄板ガラスの他面と前記曲面厚板ガラスの凹面との間に合わせフィルムまたは接着剤を位置させることができる。具体的には、前記薄板ガラスの他面上に前記合わせフィルムまたは接着剤を備えるか、前記曲面厚板ガラスの凹面上に前記合わせフィルムまたは接着剤を備えることができる。これによって、曲面に成形される前記薄板ガラスを前記曲面厚板ガラスの凹面上に接合させることができる。具体的には、合わせフィルムまたは接着剤を介在して、曲面薄板ガラスの凸面と前記曲面厚板ガラスの凹面とが接合される。
【００４１】
本発明の一実施態様によれば、前記合わせフィルムは、単層または多層であってもよい。具体的には、多層合わせフィルムを用いる場合、各層の組成は同一でも異なっていてもよく、各層の厚さは同一でも異なっていてもよい。合わせフィルムは、ポリビニルアルコールとポリビニルブチラール共重合体フィルムなど、当分野で合わせガラスを接合する時に用いられる材質の（共）重合体フィルムを特別な制限なく採択して使用可能である。一例として、前記合わせフィルムは、ポリエチレン、エチレン酢酸ビニル共重合体、ポリプロピレン、ポリスチレン、メタクリル樹脂、ポリ塩化ビニル、ポリエチレンテレフタレート、ポリブチレンテレフタレート、セルロースアセテート、ジアリルフタレート樹脂、尿素樹脂、メラミン樹脂、不飽和ポリエステル、ポリビニルブチラール、ポリビニルホルマール、ポリビニルアルコール、酢酸ビニル樹脂、アイオノマー、ポリメチルペンテン、塩化ビニリデン、ポリスルホン、ポリフッ化ビニリデン、メタクリル−スチレン共重合樹脂、ポリアリーレート、ポリアリルスルホン、ポリブタジエン、ポリエーテルスルホン、およびポリエーテルエーテルケトンのうちの少なくとも１つを含むことができる。
【００４２】
本発明の一実施態様によれば、前記合わせフィルムの厚さは、０．５ｍｍ以上１ｍｍ以下であってもよいが、これを限定するものではない。ただし、合わせフィルムの厚さを前述した範囲に調節することにより、前記曲面薄板ガラスと前記曲面厚板ガラスとの間の接着力が十分でなく、前記曲面薄板ガラスから前記曲面厚板ガラスが剥がれる問題を防止することができる。また、合わせフィルムの厚さを前述した範囲に調節することにより、薄型化された曲面合わせガラスを製造することができる。
【００４３】
本発明の一実施態様によれば、前記接着剤は、ＯＣＡ（Ｏｐｔｉｃａｌｌｙ  Ｃｌｅａｒ  Ａｄｈｅｓｉｖｅ）、ＬＯＣＡ（Ｌｉｑｕｉｄ  Ｏｐｔｉｃａｌｌｙ  Ｃｌｅａｒ  Ａｄｈｅｓｉｖｅ）、またはＯＣＲ（Ｏｐｔｉｃａｌｌｙ  Ｃｌｅａｒ  Ｒｅｓｉｎ）を含むことができる。前記曲面厚板ガラスの凹面または前記曲面薄板ガラスの凸面上に前記接着剤を０．５ｍｍ以上１．５ｍｍ以下の厚さに塗布して、前記曲面厚板ガラスと前記曲面薄板ガラスとを接合することができる。
【００４４】
本発明の一実施態様によれば、前記支持フィルムが備えられた板状の前記薄板ガラスは、弾性変形して前記曲面厚板ガラスの凹面と整合されて接合される。したがって、板状の前記薄板ガラスから成形された曲面薄板ガラスの曲率と前記曲面厚板ガラスの曲率は、実質的に同一であってよい。ガラスの曲率が実質的に同一であるというのは、ガラスの曲率が互いに完全に同一である場合のみならず、製造する過程でガラスの曲率に微細な差が発生するものの、品質および光学的物性などに影響を及ぼさない程度を意味することができる。すなわち、前記曲面薄板ガラスの曲率半径と前記曲面厚板ガラスの曲率半径は、同一であってよい。
【００４５】
また、板状の前記薄板ガラスは、弾性変形して複曲面厚板ガラスの凹面と整合されることにより、複曲面薄板ガラスに成形される。これによって、複曲面厚板ガラスと複曲面薄板ガラスとを含む複曲面合わせガラスを製造することができる。
【００４６】
本発明の一実施態様によれば、前記軟性層および前記弾性層を含む前記支持フィルムは、弾性変形することが容易であり得、板状の薄板ガラスが弾性変形する過程で、前記支持フィルムは弾性変形する前記薄板ガラスを効果的に支持することができる。これによって、板状の前記薄板ガラスから製造される前記曲面薄板ガラスに座屈現象やシワが発生するのを効果的に防止することができる。
【００４７】
図１は、本発明の一実施態様に係る曲面合わせガラスを製造する方法を示す図である。具体的には、図１（Ａ）は、板状の薄板ガラス２００の一面上に軟性層３１０および弾性層３２０を含む支持フィルム３００を積層し、板状の薄板ガラス２００の他面上に合わせフィルム５００を備えることを示すものである。また、図１（Ｂ）は、支持フィルムが備えられた板状の薄板ガラス２００を弾性変形させて、曲面薄板ガラス２１０を曲面厚板ガラス１００に接合することを示すものである。さらに、図１（Ｃ）は、曲面薄板ガラス２１０から支持フィルム３００を除去して、最終的に曲面合わせガラス１０００を製造することを示す図である。
【００４８】
図１を参照すれば、板状の前記薄板ガラス２００が弾性変形することにより、前記曲面薄板ガラス２１０の凹面に圧縮応力が形成される。前記曲面薄板ガラスの凹面に圧縮応力が形成されることにより、製造される曲面合わせガラスは、優れた耐衝撃性および破損強度を有することができる。
【００４９】
本発明の一実施態様によれば、前記曲面合わせガラスの製造方法は、前記曲面厚板ガラスの凸面上に破損防止層を備えるステップをさらに含んでもよい。前記曲面厚板ガラスの曲率半径と前記破損防止層の曲率半径は、同一であってよい。すなわち、前記破損防止層は、曲面に成形されたものであり、前記曲面厚板ガラスの凸面上に前記破損防止層の凹面が接合される。
【００５０】
前記曲面厚板ガラスの凸面上に破損防止層を備えることにより、前記支持フィルムが備えられた板状の前記薄板ガラスを弾性変形させる過程で、前記曲面厚板ガラスが破損するのを効果的に防止することができる。具体的には、板状の薄板ガラス上に支持フィルムが備えられた積層体の厚さは、前記曲面厚板ガラスの厚さより厚い。前記積層体の厚さが前記曲面厚板ガラスの厚さより厚い場合、板状の前記薄板ガラスを弾性変形させる過程で、前記曲面厚板ガラスが破損する問題が発生しうる。これに対し、本発明の一実施態様によれば、前記曲面厚板ガラスの凸面上に破損防止層を備えることにより、板状の前記薄板ガラスを弾性変形させる過程で、前記曲面厚板ガラスが破損するのを防止することができる。
【００５１】
本発明の一実施態様によれば、前記破損防止層の厚さは、１ｍｍ以上であってもよい。具体的には、前記破損防止層の厚さは、１ｍｍ以上１２ｍｍ以下、１３ｍｍ以上１９ｍｍ以下、または２０ｍｍ以上２５ｍｍ以下であってもよい。前述した厚さ範囲を有する破損防止層を用いることにより、前記曲面厚板ガラスが破損するのを効果的に防止することができる。また、前記破損防止層の材質を選択することにより、前記破損防止層の厚さを調節することができる。前記破損防止層は、金属フィルム、セラミックフィルム、および高分子フィルムのうちの少なくとも１つを含むことができるが、前記破損防止層の種類を制限するものではない。
【００５２】
図２は、本発明の一実施態様に係る破損防止層を用いて曲面合わせガラスを製造する方法を示す図である。具体的には、図２（Ａ）は、板状の薄板ガラス２００の一面上に軟性層３１０および弾性層３２０を含む支持フィルム３００を積層し、板状の薄板ガラス２００の他面上に合わせフィルム５００を備え、曲面厚板ガラス１００の凸面に曲面に成形された破損防止層４００を備えたことを示すものである。図２（Ｂ）は、支持フィルム３００が備えられた板状の前記薄板ガラス２００を弾性変形させ、曲面薄板ガラス２１０を曲面厚板ガラス１００に接合することを示すものである。また、図２（Ｃ）は、曲面薄板ガラス２１０から支持フィルム３００を除去して、最終的に曲面合わせガラス１０００を製造することを示す図である。
【００５３】
本発明の一実施態様によれば、板状の前記薄板ガラスと前記支持フィルムの厚さ比は、１：１〜１：５０であってもよい。具体的には、板状の前記薄板ガラスと前記支持フィルムの厚さ比は、１：１〜１：１．５、１：３〜１：１２、または１：１４〜１：５０であってもよい。板状の前記薄板ガラスと前記支持フィルムの厚さ比を前述した範囲に調節することにより、板状の前記薄板ガラスから成形された曲面薄板ガラスに座屈現象やシワが発生するのを効果的に防止することができる。具体的には、板状の前記薄板ガラスと前記支持フィルムの厚さ比を前述した範囲に調節することにより、曲面薄板ガラスに座屈現象やシワが発生することを効果的に抑制することができる。また、支持フィルムが板状の薄板ガラスを支持し弾性変形することが容易であり得る。
【００５４】
本発明の一実施態様によれば、前記軟性層および前記弾性層は、板状の前記薄板ガラスの一面上に順次に備えられる。すなわち、前記弾性層、軟性層、および板状の薄板ガラスが順次に積層される。後述のような弾性係数の範囲および厚さ範囲を有する前記軟性層上に板状の前記薄板ガラスを積層する場合、板状の前記薄板ガラスを弾性変形させる過程で、前記軟性層は弾性変形する前記薄板ガラスとより密着し、前記薄板ガラスを支持することができる。したがって、本発明の一実施態様によれば、前記弾性層、軟性層、および薄板ガラスの積層順序を設定することにより、前記曲面薄板ガラスに座屈現象やシワが発生することをより効果的に抑制することができる。
【００５５】
本発明の一実施態様によれば、前記曲面薄板ガラスの製造方法は、前記支持フィルムを除去するステップをさらに含んでもよい。具体的には、前記支持フィルムが備えられた板状の前記薄板ガラスを弾性変形させて曲面薄板ガラスに成形した後、前記曲面薄板ガラスから前記支持フィルムを剥離させることができる。これによって、曲面厚板ガラスと曲面薄板ガラスとが接合された曲面合わせガラスを製造することができる。
【００５６】
本発明の一実施態様によれば、粘着フィルムまたは粘着剤を介在して、前記支持フィルム上に板状の前記薄板ガラスを備えることができる。具体的には、粘着フィルムまたは粘着剤を介在して、前記軟性層と板状の前記薄板ガラスとは粘着された状態であってよい。したがって、前記支持フィルムが備えられた板状の薄板ガラスを弾性変形させた後に前記軟性層を前記薄板ガラスから剥離して、前記支持フィルムを容易に除去することができる。
【００５７】
また、接着フィルムまたは接着剤を介在して、前記支持フィルム上に含まれる前記軟性層と前記弾性層とは接合される。具体的には、接着フィルムまたは接着剤を用いて、前記軟性層と前記弾性層とを接着させることにより、前記支持フィルムが備えられた板状の前記薄板ガラスが弾性変形する過程で、前記軟性層と前記弾性層が分離されることを抑制することができる。
【００５８】
本発明の一実施態様によれば、前記曲面合わせガラスの製造方法は、前記曲面厚板ガラスと曲面に成形された前記薄板ガラスとが接合された曲面合わせガラスを８０℃以上１４０℃以下の温度で熱処理するステップをさらに含んでもよい。具体的には、板状の薄板ガラスを常温で弾性変形させて曲面厚板ガラスに接合し、曲面薄板ガラスから支持フィルムを除去した後、前記曲面合わせガラスを前述した温度範囲で熱処理することができる。前述した温度範囲で曲面合わせガラスを熱処理することにより、曲面薄板ガラスと曲面厚板ガラスとの接合力を向上させることができ、合わせフィルムまたは接着剤が変性するのを防止することができる。
【００５９】
また、前記曲面合わせガラスの製造方法は、２回以上の熱処理ステップを含むことができる。一例として、前記曲面合わせガラスを約９０℃の温度で熱処理した後、約１２０℃の温度でさらに熱処理して、最終的に曲面合わせガラスを製造することができる。
【００６０】
本発明の一実施態様によれば、前記軟性層の弾性係数は、１ＭＰａ以上１００ＭＰａ以下であってもよい。具体的には、前記軟性層の弾性係数は、１０ＭＰａ以上８５ＭＰａ以下、２０ＭＰａ以上６０ＭＰａ以下、３５ＭＰａ以上５０ＭＰａ以下、１ＭＰａ以上１５ＭＰａ以下、２０ＭＰａ以上３５ＭＰａ以下、４０ＭＰａ以上４５ＭＰａ以下、５５ＭＰａ以上７０ＭＰａ以下、または８０ＭＰａ以上９５ＭＰａ以下であってもよい。前記軟性層の弾性係数を前述した範囲に調節することにより、前記支持フィルムが備えられた板状の前記薄板ガラスを弾性変形させる過程で、前記軟性層は弾性変形する前記薄板ガラスとより密着して前記薄板ガラスを支持することができる。また、前記支持フィルムが弾性変形する過程で、前記軟性層と前記弾性層が分離されるのを防止することができる。
【００６１】
本発明の一実施態様によれば、前記弾性層の弾性係数は、６０ＭＰａ以上２０，０００ＭＰａ以下であってもよい。具体的には、前記弾性層の弾性係数は、１００ＭＰａ以上１８，０００ＭＰａ以下、２００ＭＰａ以上１５，０００ＭＰａ以下、５００ＭＰａ以上１０，０００ＭＰａ以下、１，０００ＭＰａ以上８，０００ＭＰａ以下、２，０００ＭＰａ以上６，０００ＭＰａ以下、３，０００ＭＰａ以上５，０００ＭＰａ以下、２００ＭＰａ以上１，０００ＭＰａ以下、２，５００ＭＰａ以上５，０００ＭＰａ以下、７，０００ＭＰａ以上１０，０００ＭＰａ以下、１２，０００ＭＰａ以上１５，０００ＭＰａ以下、または１６，０００ＭＰａ以上１８，０００ＭＰａ以下であってもよい。前記弾性層の弾性係数を前述した範囲に調節することにより、支持フィルムが備えられた板状の前記薄板ガラスが弾性変形する過程で、前記薄板ガラスを効果的に支持可能な支持フィルムを提供することができる。
【００６２】
本発明の一実施態様によれば、前記軟性層と前記弾性層の厚さ比は、１：０．０５〜１：２５であってもよい。具体的には、前記軟性層と前記弾性層の厚さ比は、１：０．０５〜１：５、１：６〜１：１０、または１：１２〜１：２５であってもよい。前記軟性層と前記弾性層の厚さ比を前述した範囲に調節することにより、弾性変形する前記薄板ガラスを効果的に支持することができる。また、前記支持フィルムが弾性変形する過程で、前記支持フィルムに含まれる前記軟性層と前記弾性層が分離されることを抑制することができる。
【００６３】
本発明の一実施態様によれば、前記軟性層の厚さは、０．２ｍｍ以上２０ｍｍ以下であってもよい。具体的には、前記軟性層の厚さは、０．５ｍｍ以上１８ｍｍ以下、２ｍｍ以上１５ｍｍ以下、５ｍｍ以上１０ｍｍ以下、０．５ｍｍ以上２ｍｍ以下、５ｍｍ以上１０ｍｍ以下、または１３ｍｍ以上１８ｍｍ以下であってもよい。前記軟性層の厚さを前述した範囲に調節することにより、前記支持フィルムが備えられた板状の前記薄板ガラスが弾性変形する過程で、前記軟性層は前記弾性変形する前記薄板ガラスに容易に密着することができる。また、前記支持フィルムが備えられた板状の前記薄板ガラスが弾性変形する過程で、軟性層が破損することを抑制することができる。
【００６４】
本発明の一実施態様によれば、前記弾性層の厚さは、１ｍｍ以上５ｍｍ以下であってもよい。具体的には、前記弾性層の厚さは、１．５ｍｍ以上４．５ｍｍ以下、２ｍｍ以上３．５ｍｍ以下、２．５ｍｍ以上３ｍｍ以下、１．５ｍｍ以上２．５ｍｍ以下、または３ｍｍ以上４．５ｍｍ以下であってもよい。前記弾性層の厚さを前述した範囲に調節することにより、弾性変形が容易な支持フィルムを提供することができる。また、前記支持フィルムが備えられた板状の前記薄板ガラスが弾性変形する過程で、前記弾性層が破損することを抑制することができる。
【００６５】
本発明の一実施態様によれば、前述した弾性係数を有するものであれば、前記軟性層および前記弾性層として、当業界で用いられる素材を特別な制限なく採択して使用可能である。一例として、前記軟性層は、ゴム、シリコーン、シリコーンゴム、バイトン、ポリ塩化ビニル、およびネオプレンのうちの少なくとも１つを含むことができる。
【００６６】
また、前記弾性層は、ポリエチレン（ｐｏｌｙｅｔｈｙｌｅｎｅ、ＰＥ）、ポリプロピレン（ｐｏｌｙｐｒｏｐｙｌｅｎｅ、ＰＰ）、ポリスチレン（ｐｏｌｙｓｔｙｒｅｎｅ、ＰＳ）、ポリビニリデンフッ化物（ｐｏｌｙｖｉｎｙｌｉｄｅｎｅｆｌｕｏｒｉｄｅ、ＰＶｄＦ）、ポリテトラフルオロエチレン（ｐｏｌｙｔｅｔｒａｆｌｕｏｒｏｅｔｈｙｌｅｎｅ、ＰＴＦＥ）、ポリエチレンテレフタレート（ｐｏｌｙｅｔｈｙｌｅｎｅｔｅｒｅｐｈｔｈａｌａｔｅ、ＰＥＴ）、ポリメタクリル酸（ｐｏｌｙｍｅｔｈｙｌｍｅｔｈａｃｒｙｌａｔｅ、ＰＭＭＡ）、ポリアクリロニトリル（ｐｏｌｙａｃｒｙｌｏｎｉｔｒｉｌｅ、ＰＡＮ）、ポリカーボネート（ｐｏｌｙｃａｒｂｏｎａｔｅ、ＰＣ）、およびアクリロニトリルブタジエンスチレン（ａｃｒｙｌｏｎｉｔｒｉｌｅ  ｂｕｔａｄｉｅｎｅ  ｓｔｙｒｅｎｅ、ＡＢＳ）のうちの少なくとも１つを含むことができる。
【００６７】
本発明の一実施態様によれば、板状の前記薄板ガラスは、曲率半径が５００Ｒ以上８，０００Ｒ以下の曲面薄板ガラスに成形される。具体的には、製造される曲面薄板ガラスの曲率半径は、５００Ｒ以上２，０００Ｒ以下、２，５００Ｒ以上６，０００Ｒ以下、または６，５００Ｒ以上８，０００Ｒ以下であってもよい。従来の冷間成形方法で成形される曲面薄板ガラスの最小曲率半径は、略２０００Ｒ水準であった。したがって、本発明の一実施態様に係る曲面合わせガラスの製造方法は、従来の冷間成形方法に比べて、曲率半径の小さい曲面薄板ガラスを含む曲面合わせガラスを容易に製造することができる。
【００６８】
また、前記薄板ガラスから成形された複曲面薄板ガラスの曲率半径は、５００Ｒ以上８，０００Ｒ以下であってもよい。前記複曲面薄板ガラスの曲率半径は、複曲面薄板ガラスの中央から同一距離で離隔した複数の地点で測定された曲率半径の最小値であってよい。
【００６９】
本発明の他の実施態様は、前記曲面合わせガラスの製造方法で製造される曲面合わせガラスを提供する。
【００７０】
本発明の一実施態様によれば、低い曲率半径を有し、軽量化および薄型化された曲面合わせガラスを提供することができる。また、前記曲面合わせガラスは、座屈やシワの発生が抑制された曲面薄板ガラスを含んでいて、優れた光学的品質を有することができる。
【００７１】
本発明の一実施態様によれば、前記曲面合わせガラスに含まれる前記曲面厚板ガラス、曲面薄板ガラス、合わせフィルム、および接着剤それぞれは、前記曲面合わせガラスを製造する方法の曲面厚板ガラス、曲面薄板ガラス、合わせフィルム、および接着剤とそれぞれ同一であってよい。
【００７２】
本発明の一実施態様によれば、前記曲面厚板ガラスおよび曲面に成形された前記薄板ガラスの曲率半径は、５００Ｒ以上８，０００Ｒ以下であってもよい。すなわち、前記曲面合わせガラスの曲率半径は、５００Ｒ以上８，０００Ｒ以下であってもよい。また、前記曲面合わせガラスは、複曲面形態を有することができ、前記複曲面合わせガラスの曲率半径は、５００Ｒ以上８，０００Ｒ以下であってもよい。前記複曲面合わせガラスの曲率半径は、複曲面合わせガラスの中央から同一距離で離隔した複数の地点で測定された曲率半径の最小値であってよい。
【００７３】
本発明の一実施態様によれば、前記曲面薄板ガラスは弾性変形したもので、前記曲面薄板ガラスの凹の一面に圧縮応力が形成可能で、前記曲面合わせガラスは、耐衝撃性および耐久性などの機械的物性に優れることができる。
【００７４】
本発明の一実施態様によれば、前記曲面厚板ガラスと前記曲面薄板ガラスの厚さ比は、１：０．１〜１：０．５であってもよい。具体的には、前記曲面厚板ガラスと前記曲面薄板ガラスの厚さ比は、１：０．２〜１：０．５、１：０．２〜１：０．４、１：０．２５〜１：０．３、または１：０．２５〜１：０．４５であってもよい。前記曲面厚板ガラスと前記曲面薄板ガラスの厚さ比を前述した範囲に調節することにより、曲面合わせガラスの剛性の低下による破損の確率が増加するのを効果的に防止することができる。また、製造される曲面合わせガラスを効果的に軽量化、薄型化させることができる。
【００７５】
図３は、本発明の一実施態様に係る曲面厚板ガラスと曲面薄板ガラスの厚さ比に応じた剛性確保結果を示す図である。具体的には、図３は、本発明の一実施態様に係る曲面合わせガラスの四隅を固定した状態で中央部に一定の荷重を印加して中央部の反り量を分析したことを示す図である。図３にて、ｘ軸は、ガラスの総厚さを示し、ｙ軸は、ガラスの反り量、すなわちたわむ程度を示す。
【００７６】
本発明の一実施態様によれば、［曲面薄板ガラスの厚さ］／［曲面厚板ガラスの厚さ］であるＡＲ（Ａｓｙｍｍｅｔｒｙ  ｒａｔｉｏ）は、０．１〜０．５の範囲を満足することができる。ＡＲが小さくなるほど、前記曲面薄板ガラスの厚さは薄くなり、前記曲面厚板ガラスの厚さは厚くなることを意味する。図３を参照すれば、前記曲面薄板ガラスと曲面厚板ガラスの厚さ比を前述した範囲に調節して、曲面合わせガラスのたわむ程度を低下させて剛性を確保することができる。
【００７７】
したがって、本発明の一実施態様によれば、曲面薄板ガラスおよび曲面厚板ガラスの厚さ比を前述した範囲に調節して、曲面合わせガラスの剛性増大効果、軽量化効果および薄型化効果をより向上させることができる。
【００７８】
本発明の一実施態様によれば、前記曲面薄板ガラスの厚さは、０．３ｍｍ以上１．０ｍｍ以下であってもよい。具体的には、前記曲面薄板ガラスの厚さは、０．３ｍｍ以上０．８ｍｍ以下、０．４ｍｍ以上０．６ｍｍ以下、０．３ｍｍ以上０．７ｍｍ以下、または０．５ｍｍ以上０．８ｍｍ以下であってもよい。前述した範囲の厚さを有する曲面薄板ガラスを含む曲面合わせガラスは、耐衝撃性に優れると同時に、効果的に薄型化、軽量化できる。
【００７９】
本発明の一実施態様によれば、前記曲面厚板ガラスの厚さは、２ｍｍ以上３ｍｍ以下であってもよい。具体的には、前記曲面厚板ガラスの厚さは、２．５ｍｍ以上３ｍｍ以下であってもよい。前記曲面厚板ガラスの厚さを前述した範囲に調節することにより、曲面合わせガラスを効果的に軽量化、薄型化させることができ、曲面合わせガラスの耐衝撃性が低下することを抑制することができる。
【００８０】
また、前記曲面合わせガラスに含まれる曲面薄板ガラスおよび曲面厚板ガラスの厚さの上限値と下限値は、曲面合わせガラスに印加される外力、機械的な衝撃力を弾性的に吸収することなどを考慮して決定可能である。
【００８１】
本発明の一実施態様によれば、前述した範囲の厚さを有する前記曲面薄板ガラスおよび曲面薄板ガラスを含む曲面合わせガラスは、既存の約２．１ｍｍの厚さを有するソーダライムガラス２枚が接合された既存の曲面合わせガラスに比べて、５０％以上８０％以下の厚さを有することができ、５０％以上８０％以下の重量を有することができる。したがって、本発明の一実施態様によれば、既存の曲面合わせガラスに比べて、軽量化、薄型化された曲面合わせガラスを容易に実現することができる。
【００８２】
本発明の一実施態様によれば、前記曲面厚板ガラスと前記曲面薄板ガラスのビッカース硬度比は、１：１．１〜１：１．３であってもよい。具体的には、前記曲面厚板ガラスと前記曲面薄板ガラスのビッカース硬度比は、１：１．１２〜１：１．２７、１：１．１５〜１：１．２５、または１：１．２〜１：１．２３であってもよい。前記曲面厚板ガラスより高い硬度を保有する前記曲面薄板ガラスを含む曲面合わせガラスは、耐磨耗性、耐スクラッチ性および耐久性に優れることができる。
【００８３】
本発明の一実施態様によれば、前記曲面薄板ガラスのビッカース硬度は、５．５ＧＰａ以上７ＧＰａ以下であってもよい。具体的には、前記曲面薄板ガラスは、５．８ＧＰａ以上６．９ＧＰａ以下、６．０ＧＰａ以上６．７ＧＰａ以下、または６．２ＧＰａ以上６．５ＧＰａ以下のビッカース硬度を有することができる。前述した範囲のビッカース硬度値を有する曲面薄板ガラスを含む曲面合わせガラスは、耐衝撃性、耐磨耗性および耐久性などに優れることができる。また、曲面合わせガラスの製造費用を節減することができる。さらに、前記曲面厚板ガラスは、５．２ＧＰａ以上５．８ＧＰａ以下のビッカース硬度を有することができる。
【００８４】
前記曲面薄板ガラスおよび前記曲面厚板ガラスのビッカース硬度は、ビッカース圧子を用いてガラスを押した後、痕の大きさを測定して計算することができる。具体的には、２４℃の温度、３５ＲＨ％の湿度条件下、ＡＳＴＭ  Ｃ１３２７−０８規格に基づき、押し込み荷重を２００ｇｆ、押し込み保持時間を２０秒に設定して、前記曲面薄板ガラスおよび前記曲面厚板ガラスのビッカース硬度を測定することができる。
【００８５】
本発明の一実施態様によれば、前記曲面厚板ガラスと前記曲面薄板ガラスの破壊靭性比は、１：１．３〜１：１．５であってもよい。具体的には、前記曲面厚板ガラスと前記曲面薄板ガラスの破壊靭性比は、１：１．３５〜１：１．４９、１：１．３７〜１：１．４５、または１：１．３９〜１：１．４５であってもよい。前記曲面薄板ガラスは、前記曲面厚板ガラス対比で前述した範囲の破壊靭性を保有していて、曲面合わせガラスの外部衝撃に対する破壊抵抗性を向上させることができ、曲面合わせガラスの破損強度の低下を効果的に防止することができる。
【００８６】
本発明の一実施態様によれば、前記曲面薄板ガラスの破壊靭性値は、１．０ＭＰａ・ｍ１／２以上１．３ＭＰａ・ｍ１／２以下であってもよい。具体的には、前記曲面薄板ガラスの破壊靭性値は、１．１ＭＰａ・ｍ１／２以上１．２５ＭＰａ・ｍ１／２以下、１．１５ＭＰａ・ｍ１／２以上１．２５ＭＰａ・ｍ１／２以下、または１．１８ＭＰａ・ｍ１／２以上１．２１ＭＰａ・ｍ１／２以下であってもよい。前述した範囲の破壊靭性値を有する曲面薄板ガラスを含む曲面合わせガラスは、耐衝撃性に優れることができる。
【００８７】
本発明の一実施態様によれば、前記曲面厚板ガラスの破壊靭性値は、０．７ＭＰａ・ｍ１／２以上０．８５ＭＰａ・ｍ１／２以下であってもよい。具体的には、前記曲面厚板ガラスの破壊靭性値は、０．７５ＭＰａ・ｍ１／２以上０．８３ＭＰａ・ｍ１／２以下、または０．７７ＭＰａ・ｍ１／２以上０．８ＭＰａ・ｍ１／２以下であってもよい。
【００８８】
前記曲面薄板ガラスおよび曲面厚板ガラスの破壊靭性値は、ビッカース圧子でガラスに亀裂が生じるまで押した後、亀裂長さ、圧子痕、荷重などを用いて計算する方法であるｉｎｄｅｎｔａｔｉｏｎ  ｆｒａｃｔｕｒｅ  ｔｏｕｇｈｎｅｓｓ測定法を利用して測定することができる。具体的には、２４℃の温度、３５ＲＨ％の湿度条件下、ＫＳ  Ｌ  １６００：２０１０規格に基づき、押し込み荷重は２Ｋｇｆに設定して、前記曲面薄板ガラスおよび前記曲面厚板ガラスの破壊靭性値を測定することができる。
【００８９】
本発明の一実施態様によれば、前記曲面厚板ガラスと前記曲面薄板ガラスの弾性係数比は、１：１．０１〜１：１．２であってもよい。具体的には、前記曲面厚板ガラスと前記曲面薄板ガラスの弾性係数比は、１：１．０４〜１：１．１７、１：１．０６〜１：１．１５、１：１．０８〜１：１．１２、または１：１．０８〜１：１．１５であってもよい。前記曲面薄板ガラスは、前記曲面厚板ガラス対比で前述した範囲の弾性係数を保有していて、前記曲面合わせガラスは、前記曲面厚板ガラスより軽量、薄型である曲面薄板ガラスを含む場合にも剛健な構造を有することができる。
【００９０】
本発明の一実施態様によれば、前記曲面薄板ガラスの弾性係数は、７０ＧＰａ以上９０ＧＰａ以下であってもよい。具体的には、前記曲面薄板ガラスは、７３ＧＰａ以上８７ＧＰａ以下、７５ＧＰａ以上８５ＧＰａ以下、７８ＧＰａ以上８０ＧＰａ以下、７５ＧＰａ以上８０ＧＰａ以下、または８０ＧＰａ以上９０ＧＰａ以下の弾性係数を有することができる。また、前記曲面厚板ガラスは、６５ＧＰａ以上７５ＧＰａ以下の弾性係数を有することができる。
【００９１】
前記曲面薄板ガラスおよび前記曲面厚板ガラスの弾性係数は、３点曲げ試験で測定することができる。具体的には、２４℃の温度、３５ＲＨ％の湿度条件下、ＵＴＭ（ｕｎｉｖｅｒｓａｌ  ｔｅｓｔｉｎｇ  ｍａｃｈｉｎｅ）装置を用いた３点曲げ（３ｐｏｉｎｔ  ｂｅｎｄｉｎｇ）試験により前記曲面薄板ガラスおよび前記曲面厚板ガラスの弾性係数を測定することができる。より具体的には、サンプルの幅（ｗｉｄｔｈ）は２０ｍｍ、支持間隔（ｓｕｐｐｏｒｔ  ｓｐａｎ）を５０ｍｍに設定し、ＵＴＭ装置により測定された変位（ｄｉｓｐｌａｃｅｍｅｎｔ）と荷重（ｌｏａｄ）を変形量（ｓｔｒａｉｎ）と応力（ｓｔｒｅｓｓ）に変換してＳ−Ｓ（ｓｔｒａｉｎ−ｓｔｒｅｓｓ）曲線（ｃｕｒｖｅ）を導出した後、Ｓ−Ｓ曲線をリニアフィッティング（ｌｉｎｅｒ  ｆｉｔｔｉｎｇ）して算出した傾きにより弾性係数を導出することができる。
【実施例】
【００９２】
以下、本発明を具体的に説明するために実施例を挙げて詳細に説明する。しかし、本発明に係る実施例は種々の異なる形態に変形可能であり、本発明の範囲が以下に述べる実施例に限定されると解釈されない。本明細書の実施例は、当業界における平均的な知識を有する者に本発明をより完全に説明するために提供されるものである。
【００９３】
実施例１
ガラス１００ｗｔ％あたり、ＳｉＯ２  ６１ｗｔ％、Ａｌ２Ｏ３  １６ｗｔ％、ＭｇＯ  ３ｗｔ％、ＣａＯ  ８ｗｔ％以下、およびＳｒＯ  ０．０５ｗｔ％を含み、０．５ｍｍの厚さを有する無アルカリガラスを薄板ガラスとして用意し、ガラス１００ｗｔ％あたり、ＳｉＯ２  ７２ｗｔ％、Ａｌ２Ｏ３  ０．１５ｗｔ％、Ｎａ２Ｏ  １４ｗｔ％、Ｋ２Ｏ  ０．０３ｗｔ％、およびＣａＯ  ９ｗｔ％、およびＭｇＯ  ４ｗｔ％を含み、２．０ｍｍの厚さを有するソーダライムガラスを厚板ガラスとして用意した。また、合わせフィルムとして０．５ｍｍの厚さを有するポリビニルブチラールフィルムを用意した。前記無アルカリガラスの弾性係数は７８ＧＰａ、ビッカース硬度は６．３ＧＰａ、破壊靭性は１．２０ＭＰａ・ｍ１／２であり、前記ソーダライムガラスの弾性係数は７２ＧＰａ、ビッカース硬度は５．６ＧＰａ、破壊靭性は０．８５ＭＰａ・ｍ１／２であった。さらに、軟性層として３ｍｍの厚さを有しかつ弾性係数が５０ＭＰａであるシリコーンゴム板を用意し、弾性層として３ｍｍの厚さを有しかつ弾性係数が２３０ＭＰａであるポリカーボネート板を用意した。弾性層上に軟性層を積層して、支持フィルムを製造した。
【００９４】
まず、厚板ガラスを６００℃で６０秒間加熱し、自重を利用して、曲面厚板ガラスを製造した。曲面に成形された曲面厚板ガラスの曲率半径は約１２００Ｒであった。この後、支持フィルムの軟性層上に薄板ガラスを付着させ、薄板ガラス上に合わせフィルムを付着させた。この後、曲面厚板ガラスの凹面に合わせフィルムが隣接するように位置させ、約２０℃の温度、約１０ｔｏｒｒの圧力条件で真空リングで圧着して、曲面に成形された薄板ガラスを曲面厚板ガラスに接合した。この後、曲面薄板ガラスから支持フィルムを除去し、曲面合わせガラスを約９０℃の温度、１６０ｔｏｒｒの圧力条件で３０分間１次熱処理し、約１３０℃の温度、９，８００ｔｏｒｒの圧力条件で６０分間２次熱処理して、最終的に曲面合わせガラスを製造した。製造された曲面合わせガラスの曲率半径は約１２００Ｒであり、曲面合わせガラスに含まれた曲面薄板ガラスに座屈現象およびシワが発生しないことを確認した。
【００９５】
実施例２
３０ｍｍの厚さを有し、曲率半径が約１２００Ｒである二酸化ケイ素板を破損防止層として用意し、破損防止層を曲率半径が約１２００Ｒである曲面厚板ガラスの凸面上に備えたことを除き、実施例１と同様の方法で曲面合わせガラスを製造した。製造された曲面合わせガラスの曲率半径は約１２００Ｒであり、曲面合わせガラスに含まれた曲面薄板ガラスに座屈現象およびシワが発生しないことを確認した。
【００９６】
実施例３
軟性層として５ｍｍの厚さを有しかつ弾性係数が３０ＭＰａであるシリコーンゴム板を用意し、弾性層として５ｍｍの厚さを有しかつ弾性係数が３０００ＭＰａであるアクリロニトリルブタジエンスチレン板を用意したことを除き、前記実施例１と同様の方法で曲面合わせガラスを製造した。製造された曲面合わせガラスの曲率半径は約１２００Ｒであり、曲面合わせガラスに含まれた曲面薄板ガラスに座屈現象およびシワが発生しないことを確認した。
【００９７】
比較例１
前記実施例１と同様である薄板ガラス、厚板ガラスを用意した。この後、厚板ガラスを６００℃で６０秒間加熱し、自重を利用して曲面に成形して、曲面厚板ガラスを製造した。曲面に加工された曲面厚板ガラスの曲率半径は約１２００Ｒであった。この後、薄板ガラス上に合わせフィルムを付着させ、曲面厚板ガラスの凹面に合わせフィルムが隣接するように位置させ、２０℃、３００ｔｏｒｒの圧力条件で真空リングで圧着した。この時、板状の薄板ガラスから成形された曲面薄板ガラスにヒビが発生することを確認し、曲面薄板ガラスの表面に座屈現象およびシワが発生することを確認した。
【００９８】
したがって、本発明の一実施態様に係る曲面合わせガラスの製造方法は、座屈現象およびシワの発生が抑制された曲面薄板ガラスを含む曲面合わせガラスを製造することができる。
【符号の説明】
【００９９】
１００：曲面厚板ガラス
２００：薄板ガラス
２１０：曲面薄板ガラス
３００：支持フィルム
３１０：軟性層
３２０：弾性層
４００：破損防止層
５００：合わせフィルム
１０００：曲面合わせガラス
【図１】
2021507865.tif 000003
【図２】
2021507865.tif 000004
【図３】
2021507865.tif 000005
【国際調査報告】
2021507865.tif 000006
2021507865.tif 000007
2021507865.tif 000008
2021507865.tif 000009
2021507865.tif 000010
2021507865.tif 000011